(57)【要約】【課題】広帯域の波長領域において波長分散性が少なく、且つ高偏光度・高透過率なワイヤグリッド偏光子を提供すること。【解決手段】本発明のワイヤグリッド偏光子は、基材と、前記基材上に格子状に配置された金属ワイヤと、を具備するワイヤグリッド偏光子であって、前記金属ワイヤ上に積層され、消衰係数が０である透明材料で構成された透明ワイヤを有しており、前記透明ワイヤのピッチが被偏光光の波長より短いことを特徴とする。【選択図】図１
2010145854.tif 000002
【特許請求の範囲】
【請求項１】
基材と、前記基材上に格子状に配置された金属ワイヤと、を具備するワイヤグリッド偏光子であって、前記金属ワイヤ上に積層され、消衰係数が０である透明材料で構成された透明ワイヤを有しており、前記透明ワイヤのピッチが被偏光光の波長より短いことを特徴とするワイヤグリッド偏光子。
【請求項２】
前記透明ワイヤの延在する方向に対して垂直な方向に沿う前記透明ワイヤの断面形状が、先端に向けて細くなる形状であることを特徴とする請求項１記載のワイヤグリッド偏光子。
【請求項３】
前記断面形状が矩形、三角形、又は半楕円形であることを特徴とする請求項２記載のワイヤグリッド偏光子。
【請求項４】
前記透明材料が１．０から２．５の屈折率を有することを特徴とする請求項１から請求項３のいずれかに記載のワイヤグリッド偏光子。
【請求項５】
前記透明ワイヤの先端を埋設するようにして設けられた樹脂層と、前記樹脂層上に配設された保護基材と、を具備することを特徴とする請求項１から請求項４のいずれかに記載のワイヤグリッド偏光子。
【発明の詳細な説明】
【技術分野】
【０００１】
本発明は、ワイヤグリッド偏光子に関する。
【背景技術】
【０００２】
近年のフォトリソグラフィー技術の発達により、光の波長レベルのピッチを有する微細構造パターンを形成することができるようになってきた。この様に非常に小さいピッチのパターンを有する部材や製品は、半導体分野だけでなく、光学分野において利用範囲が広く有用である（非特許文献１）。
【０００３】
例えば、金属等で構成された導電体線が特定のピッチで格子状に配列してなるワイヤグリッドは、そのピッチが入射光（例えば、可視光の波長４００ｎｍから８００ｎｍ）に比べてかなり小さいピッチ（例えば、２分の１以下）であれば、導電体線に対して平行に振動する電場ベクトル成分の光をほとんど反射し、導電体線に対して垂直な電場ベクトル成分の光をほとんど透過させるため、単一偏光を作り出す偏光子として使用できる。このワイヤグリッド偏光子は、透過しない光を反射し再利用することができるので、光の有効利用の観点からも望ましいものである。
【０００４】
このようなワイヤグリッド偏光子としては、例えば、特許文献１に開示されているものがある。このワイヤグリッド偏光子は、入射光の波長より小さいグリッド周期で間隔が置かれた金属ワイヤを備えている。このワイヤグリッド偏光子は、電場成分が金属線と平行な偏光成分（ＴＥ波）を反射し、金属線と垂直な偏光成分（ＴＭ波）を透過する偏光特性を有し、ビームスプリッタとして多く使用されている。
【０００５】
このようなワイヤグリッド偏光子において、金属ワイヤ形状と光学形状との関係が示されており、金属ワイヤ断面積が増加すると、消光比が増加すること、更に周期幅に対する所定の幅以上の金属ワイヤでは透過率が減少することが分かっている（特許文献２）。また、金属ワイヤの長手方向に直交する断面形状がテーパ形状であると、広い帯域において透過率、偏光度の波長分散性が少なく、高消光比特性を示すことが分かっている（特許文献３）。
【０００６】
また、金属ワイヤが配置されている面の耐擦傷性や防汚性を高める目的で特許文献４や特許文献５が知られている。
【非特許文献１】日本女子大学紀要  理学部  第１４号（２００６）
【特許文献１】特開２００２−３２８２３４号公報
【特許文献２】特表２００３−５０８８１３号公報
【特許文献３】特開２００５−１７２８４４号公報
【特許文献４】特開２００７−３３５５８号公報
【特許文献５】特表２００５−５１３５４７号公報
【発明の開示】
【発明が解決しようとする課題】
【０００７】
しかしながら、特許文献２に示されたように波長４５０ｎｍから６５０ｎｍにおいても、透過率の差や消光比の差、つまり波長分散性が大きく存在することが分かる。また、本発明者らの検討により、特許文献２に示された構造での波長４００ｎｍから８００ｎｍにおける透過率の波長分散性は非常に大きいことが分かっており、この構造の偏光子を可視光全域に用いることは難しい。
【０００８】
また、特許文献３に示されているように、低波長側での消光比や透過率の低下を抑制するためにはテーパ形状が有効であるが、消光比を上げるには金属ワイヤの断面積を大きくする必要があり、テーパ形状では同じ金属ワイヤ高さであっても特許文献２の構造に比べ断面積が小さくなってしまい、さらに高い金属ワイヤ高さが必要となる。すると、加工性や金属ワイヤの強度耐久性の点で劣る問題があった。
【０００９】
また、特許文献４に記載されている方法は、金属ワイヤを含む基材面の法線に対して非常に深い角度から製膜を行う必要があり、誘電体層の厚さ均一性や大型生産性に課題を残す。さらに、本発明者の検討により、金属ワイヤ上に設けられる誘電体層や透明材料の層数が増すと、透過する特性を有する偏光成分（ＴＭ波）は、層と層との界面により反射が起こり、結果として透過率が低下してしまう課題があった。
【００１０】
また、特許文献５に記載されている方法は、基材にフィルムのようなフレキシブルな保護材料を用いて曲げた場合、スペーサの存在しない部分において保護材料とワイヤグリッド偏光子が接触する可能性があり、光回折等により色の変化やモアレ等が発生してしまう。
【００１１】
本発明は係る点に鑑みてなされたものであり、広帯域の波長領域において波長分散性が少なく、且つ高偏光度・高透過率なワイヤグリッド偏光子を提供することを目的とする。
【課題を解決するための手段】
【００１２】
本発明のワイヤグリッド偏光子は、基材と、前記基材上に格子状に配置された金属ワイヤと、を具備するワイヤグリッド偏光子であって、前記金属ワイヤ上に積層され、消衰係数が０である透明材料で構成された透明ワイヤを有しており、前記透明ワイヤのピッチが被偏光光の波長より短いことを特徴とする。
【００１３】
本発明のワイヤグリッド偏光子においては、前記透明ワイヤの延在する方向に対して垂直な方向に沿う前記透明ワイヤの断面形状が、先端に向けて細くなる形状であることが好ましい。この場合においては、前記断面形状が矩形、三角形、又は半楕円形であることが好ましい。
【００１４】
本発明のワイヤグリッド偏光子においては、前記透明材料が１．０から２．５の屈折率を有することが好ましい。
【００１５】
本発明のワイヤグリッド偏光子においては、前記透明ワイヤの先端を埋設するようにして設けられた樹脂層と、前記樹脂層上に配設された保護基材と、を具備することが好ましい。
【発明の効果】
【００１６】
本発明のワイヤグリッド偏光子は、基材と、前記基材上に格子状に配置された金属ワイヤと、を具備し、前記金属ワイヤ上に積層され、消衰係数が０である透明材料で構成された透明ワイヤを有しており、前記透明ワイヤのピッチが被偏光光の波長より短いので、広帯域の波長領域において波長分散性が少なく、且つ高偏光度・高透過率である。
【発明を実施するための最良の形態】
【００１７】
以下、本発明の実施の形態について、添付図面を参照して詳細に説明する。
図１は、本発明の実施の形態に係るワイヤグリッド偏光子の一例を示す概略断面斜視図である。図１に示すワイヤグリッド偏光子は、基材１上に所定の間隔で設けられた格子状の金属ワイヤ２を有し、金属ワイヤ２の上に透明ワイヤ３が積層されている。
【００１８】
本発明のワイヤグリッド偏光子における、透明ワイヤ３の断面形状は、図２に示すように、透明ワイヤの延在する方向に対して垂直な方向に沿う透明ワイヤ３の断面形状が、先端に向けて細くなる形状であることが好ましい。すなわち、透明ワイヤ３が金属ワイヤ２と接する面に対応する辺の長さＡが、対向する辺の長さＢより少なくとも長いか、或いは、対向する辺が頂点であることが好ましい。すなわち、透明ワイヤ３は、上層方向に向けて凸形状であることが好ましい。具体的には、断面形状が三角形状でも良く、また図３に示すように、透明ワイヤ３の頂点部分ａ１が曲率を持つように半楕円形状であっても良い。例えば、頂点ａ１に１０ｎｍから２５ｎｍの曲率半径Ｒを設けるようにしても良い。さらに透明ワイヤ３は、断面視において、金属ワイヤ２の中心線Ｘ１（基材平面に対して垂直な方向）に対して左右対称である必要は無く、適宜変更して設計することができる。ここで上層方向とは、基材１に対して金属ワイヤ２が設けられている方向（図中の上方向）を指す。
【００１９】
透明ワイヤ３が上層方向に凸形状が好ましい理由は、透過率の波長分散性にある。詳しくは解明に至っていないが、有効媒質理論により、光の入射方向に対する透明ワイヤ３の断面変化が起こることによって、光の入射方向に対して光学特性の急激な変化が抑制され、つまり空気と透明ワイヤ３との界面でのＴＭ波の反射が抑制され、各波長について均一に透過するためであると推定される。このように透明ワイヤ３をこのような形状にすることにより、金属ワイヤ２をテーパ形状にする必要がなくなり、より高い金属ワイヤ２の形成も可能になる。
【００２０】
透明ワイヤ３を構成する材料は、消衰係数が０であり、且つ屈折率が１．０から２．５の範囲内にある材料が好ましい。例えば、酸化シリコン、窒化シリコン、酸化チタン、酸化アルミニウム等の材料であり、完全に酸化あるいは窒化した状態であることが望ましい。透明ワイヤ３の形成方法としては、真空蒸着製膜法やスパッタリング製膜法等を好適に用いることができる。
【００２１】
透明ワイヤ３のピッチは被偏光光の波長より短く設定する。上記特性を持つ材料で構成された透明ワイヤ３がこのようなピッチを有することにより、各波長においてＴＭ波成分の透過率を高くすることができる。可視光の波長４００ｎｍから８００ｎｍの範囲で言えば、例えば、ピッチを波長の２分の１以下、つまり２００ｎｍ以下に設定することが好ましい。本効果を発揮するメカニズムの詳細については解明に至っていないが、ピッチが小さくなることによって、ＴＭ波成分に対する表面プラズモン反射の効果が薄れ、より透過しやすくなるものと考えられる。
【００２２】
金属ワイヤ２を構成する材料は、所定の領域で光の反射率が高く、基材１を構成する材料との間の密着性が高いものであることが好ましい。例えば可視光の領域であれば、アルミニウム、銀、錫又はそれらの合金で構成されていることが好ましく、コストの観点から、アルミニウム又はその合金で構成されているとより好ましい。
【００２３】
金属ワイヤ２を形成する方法としては、基材１の上に平坦に製膜させる方法が好ましく、例えば、真空蒸着製膜法やスパッタリング製膜法、イオンプレーティング製膜法等の物理的蒸着法を好適に用いることができる。
【００２４】
基材１を構成する材料としては、平滑面を有し、可視光領域で実質的に透明な素材であれば特に限定されるものではなく、ガラスや透明な無機物結晶、透明プラスチックが挙げられる。ガラスとしては、石英ガラスや、ＢＫ（硼珪クラウン）、ＢａＫ（バリウムクラウン）、ＬＦ（軽フリント）、ＳＦ（重フリント）等の既存の光学ガラスを挙げることができる。なかでも石英ガラスは、表面微細加工に適しているので好ましい。透明無機物結晶としては、サファイヤ、水晶、方解石、アルカリハライド等が挙げられる。透明プラスチックとしては、例えば、ポリメタクリル酸メチル樹脂、ポリカーボネート樹脂、ポリスチレン樹脂、シクロオレフィン樹脂（ＣＯＰ）、架橋ポリエチレン樹脂、ポリ塩化ビニル樹脂、ポリアリレート樹脂、ポリフェニレンエーテル樹脂、変性ポリフェニレンエーテル樹脂、ポリエーテルイミド樹脂、ポリエーテルサルフォン樹脂、ポリサルフォン樹脂、ポリエーテルケトン樹脂等の非晶性熱可塑性樹脂や、ポリエチレンテレフタレート（ＰＥＴ）樹脂、ポリエチレンナフタレート樹脂、ポリエチレン樹脂、ポリプロピレン樹脂、ポリブチレンテレフタレート樹脂、芳香族ポリエステル樹脂、ポリアセタール樹脂、ポリアミド樹脂等の結晶性熱可塑性樹脂や、アクリル系、エポキシ系、ウレタン系等の紫外線（ＵＶ）硬化性樹脂や熱硬化性樹脂が挙げられる。
【００２５】
本発明のワイヤグリッド偏光子を製造する方法は特に限定されないが、例えば、図４（ａ）に示すように、基材１の上に金属ワイヤ層２ａをスパッタリング製膜法によって１５０ｎｍ程度の膜厚になるように製膜し、その上に透明ワイヤ層３ａを８０ｎｍ程度の膜厚になるように積層製膜させる。さらにその上にレジスト層４ａを薄膜になるように積層し、図４（ｂ）に示すように、格子状に等間隔なパターンニングを施す。
【００２６】
パターンニングの方法は特に限定されないが、例えば、マスク露光法である光リソグラフィー技術や、格子状の構造が形成された金属製の型をレジスト層に圧力転写し、パターンを得るインプリント法等が挙げられる。もしくは、レジスト層４ａを製膜せずに金属ワイヤ層２ａ及び透明ワイヤ層３ａを直接電子ビーム等で直接描画し、ワイヤグリッド偏光子を得る方法も挙げられる。
【００２７】
次に、図４（ｃ）に示すように、パターンニングされたレジスト層４ｂをマスクとして用い、透明材料ワイヤ層３ａにエッチング処理を行い格子状に加工する。エッチング方法は、透明材料ワイヤ層３ａを構成する材料に合わせて反応性プラズマガスによるドライエッチング法や溶液によるウェットエッチング法等を好適に用いることが出来る。例えば、透明ワイヤ層３ａを構成する材料に窒化シリコンを用いた場合、ＣＦ４やＣ２Ｆ６等のガスを選択し、反応性イオンエッチングすることによって所望の形状に加工することが出来る。その後、図４（ｄ）に示すように、パターンニングされたレジスト層４ｂを酸素ラジカルにより酸化し、ＣＯやＣＯ２等の気体状反応生成物として除去する。
【００２８】
さらに、図４（ｅ）に示すように、透明ワイヤ３をマスクとして用い、金属ワイヤ層２ａのエッチング処理を行う。エッチング方法は、透明ワイヤ３を侵食しない方法で金属ワイヤ層２ａをエッチングする必要があるが、例えば、透明ワイヤ３に窒化シリコン、金属ワイヤ層２ａにアルミニウムを用いた場合は、ＢＣｌ３やＳｉＣｌ４等の塩素系ガスを選択した反応性イオンエッチングや、もしくはＮａＯＨ水溶液やＫＯＨ水溶液を用いたウェットエッチングによって所望の形状に加工することが出来る。
【００２９】
このように、基材１上に格子状に設けられた金属ワイヤ２上に、消衰係数が０である透明材料で構成され、被偏光光の波長より短いピッチの透明ワイヤ３を積層することにより、広帯域の波長領域における波長分散性が少なく、且つ高偏光度・高透過率なワイヤグリッド偏光子を実現することができる。
【００３０】
このようなワイヤグリッド偏光子においては、図５に示すように、金属ワイヤ２及び透明ワイヤ３を保護する目的で、ワイヤグリッド偏光子の透明ワイヤ３上に樹脂層５を配置し、さらにその上に保護基材６を配置しても良い。この構成によれば、ハンドリング性や防汚性を向上させることができる。
【００３１】
樹脂層５は可視光に対して実質的に透明であること以外は制限されることはないが、透明ワイヤ３と保護基材６とを接合させることができ、形状が経時変化しないものが好ましい。透明な粘着剤や接着剤等で透明ワイヤ３と保護基材６を接合させる方法や、光硬化性樹脂を用いて透明ワイヤ３と保護基材６を接合後に硬化させる方法等を好適に用いることが出来る。具体的には、ゴム系やアクリル系、ビニルアルキルエーテル系やシリコーン系、ポリエステル系やポリウレタン系、ポリエーテル系やポリアミド系、スチレン系等の適宜なポリマーをベースポリマーとする粘着剤；ポリメタクリル酸メチル樹脂、ポリカーボネート樹脂、ポリスチレン樹脂、シクロオレフィン樹脂（ＣＯＰ）、架橋ポリエチレン樹脂、ポリ塩化ビニル樹脂、ポリアリレート樹脂、ポリフェニレンエーテル樹脂、変性ポリフェニレンエーテル樹脂、ポリエーテルイミド樹脂、ポリエーテルサルフォン樹脂、ポリサルフォン樹脂、ポリエーテルケトン樹脂等の非晶性熱可塑性樹脂；ポリエチレンテレフタレート（ＰＥＴ）樹脂、ポリエチレンナフタレート樹脂、ポリエチレン樹脂、ポリプロピレン樹脂、ポリブチレンテレフタレート樹脂、芳香族ポリエステル樹脂、ポリアセタール樹脂、ポリアミド樹脂等の結晶性熱可塑性樹脂；アクリル系、エポキシ系、ウレタン系等の光硬化性樹脂や熱硬化性樹脂が挙げられる。
【００３２】
このとき、金属ワイヤ２を樹脂層５に埋設することは望ましくない。これは、金属ワイヤ２のワイヤ間に空気以外の材料が存在すると、ＴＭ波透過率の低下が起こり、また偏光度も低下する為である。このため、樹脂層５を構成する材料の特性としては、図５に示す構成を採る際に、金属ワイヤ２が樹脂層５で埋設しないような特性であることが好ましい。特に好ましくは、透明ワイヤ３だけが樹脂層５に埋設されている構成である。
【００３３】
保護基材６を構成する材料としては、可視光に対して実質的に透明であること以外は制限されず、基材１を構成するようなガラスや透明プラスチックを好適に用いることが出来る。
【００３４】
また、保護基材６を構成する材料と樹脂層５を構成する材料とは、屈折率が互いに近いものにすることにより、界面での反射が低減されるため、より好ましい。例えば、屈折率１．５程度の材料を互いに選択することにより、保護基材６としてガラスや多くの透明プラスチック等を選択することができ、材料の選択の自由度が増して好ましい。
【００３５】
図５のような構成のワイヤグリッド素子を用いると、透明ワイヤ３のワイヤとワイヤとの間に樹脂層５が入り込む構成となるので、透過光に影響を与える界面の総数が実質的に少なくなる。このため、光を入射した際に、界面でのＴＭ波の反射を抑制することができ、透過率を高い状態に維持することができる。
【００３６】
次に、本発明の効果を明確にする為に行った実施例について説明する。尚、下記の実施の形態における寸法、材質等は例示的なものであり、適宜選択して実施することが可能である。その他、本発明の範囲を逸脱しない限りにおいて、適宜変更して実施することが可能である。
【００３７】
［実施例１］
合成石英ガラス基材の片面上にアルミニウムをスパッタリング製膜法により、厚さが約２００ｎｍになるように製膜を行い、その上にＳｉ３Ｎ４を厚さ約８０ｎｍになるように積層製膜した。更にその上に光硬化性樹脂ＰＡＫ−０１（東洋合成株式会社製）を、スピンコート法を用いて、厚さ約２２０ｎｍになるよう積層製膜し、上述したインプリント法により、目的のワイヤグリッド偏光子を作製した。尚、インプリント法に用いた金型の格子状凹凸形状のピッチ幅は約１３０ｎｍで高さは約２００ｎｍで、格子状凸部の幅と凹部の幅の比がおよそ７：３のものを用い、Ｓｉ３Ｎ４エッチング処理にはＣ２Ｆ６ガスを用いた反応性イオンエッチング処理を行い、アルミニウムエッチング処理にはＮａＯＨ水溶液を用いたウェットエッチング処理を行った。
【００３８】
得られたワイヤグリッド偏光子の断面形状を電界放出形走査電子顕微鏡（ＳＴＥＭ、日立ハイテクノロジーズ製Ｓ−５５００）を用いて観察を行ったところ、金属ワイヤのピッチ（透明ワイヤのピッチ）が約１３０ｎｍで幅が約５５ｎｍ、高さが約２００ｎｍであり、透明ワイヤの金属ワイヤ側底辺の幅が約５５ｎｍで上底の幅が約４０ｎｍ、高さが約８０ｎｍの上に凸状である断面矩形状（台形形状）であることが確認された。
【００３９】
得られたワイヤグリッド偏光子について、分光光度計を用いて偏光度と透過率を測定した。偏光度は、直線偏光に対する平行ニコル、直交ニコルでの透過率を測定し、下記式により算出した。測定波長域は３８０ｎｍ〜７８０ｎｍとした。
偏光度＝（ＴＭ波−ＴＥ波）／（ＴＭ波＋ＴＥ波）×１００    ％
素子透過率＝（ＴＭ波＋ＴＥ波）／２    ％
ここで、ＴＭ波は平行ニコル時の透過率であり、ＴＥ波は直行ニコル時の透過率である。測定の結果を図６に示した。図６から分かるように、測定領域全域に渡って素子透過率が高く、素子透過率の最大値と最小値との差は約４％とほぼ均一であることが分かる。また、偏光度も測定領域全域に渡って高い値を示している。
【００４０】
［実施例２］
実施例１で作製したワイヤグリッド偏光子の透明ワイヤが積層されている面に、ＴＡＣ（トリアセチルセルロース）フィルムの片面に光硬化性樹脂が塗布されているフィルムを接着し、感光硬化させることによって、図５に示す構成を有するワイヤグリッド偏光子を作製した。
【００４１】
得られたワイヤグリッド偏光子の断面形状を電界放出形走査電子顕微鏡（ＳＴＥＭ、日立ハイテクノロジーズ製Ｓ−５５００）を用いて観察を行ったところ、透明ワイヤが樹脂層へ約５０ｎｍ埋設されている形状であることが確認された。
【００４２】
また、分光測定におけるハンドリングにおいて、押圧された部分を観察したところ、外見上の変化は見られず、分光測定の結果は押圧されていない部分と同様の結果であることが確認され、強度耐久性に優れたものであった。
【００４３】
［比較例］
比較例として、透明ワイヤを設置しなかった場合のワイヤグリッド偏光子の性能を考察する。実施例１と同様の方法を用いて合成石英ガラス基材の片面上にアルミニウムをスパッタリング製膜法により、厚さが約２００ｎｍになるように製膜を行い、その上に光硬化性樹脂ＰＡＫ−０１（東洋合成株式会社製）を、スピンコート法を用いて、厚さ約２２０ｎｍになるよう積層製膜した。上述したインプリント法により、レジスト層にパターン形成後、ＮａＯＨ水溶液を用いてアルミニウムをウェットエッチング処理し、十分に乾燥させた後、レジスト層を酸素ラジカル処理により除去した。
【００４４】
得られたワイヤグリッド偏光子の断面形状を電界放出形走査電子顕微鏡（ＳＴＥＭ、日立ハイテクノロジーズ製Ｓ−５５００）を用いて観察を行ったところ、金属ワイヤのピッチが約１３０ｎｍで幅が約５５ｎｍ、高さが約２００ｎｍのほぼ矩形に近い形状のワイヤグリッド偏光子であることが確認された。
【００４５】
得られたワイヤグリッド偏光子について、分光光度計を用いて偏光度と透過率を測定した。測定波長域は３８０ｎｍ〜７８０ｎｍとした。測定の結果を図７に示した。図７から分かるように、低波長側にて素子透過率の落ち込みが顕著であり、また素子透過率の最大値と最小値との差は約１７％と高く、素子透過率の波長分散性に優れないことが分かる。また、偏光度の低波長側における低下も見受けられた。
【００４６】
本発明は上記実施の形態に限定されず、種々変更して実施することが可能である。例えば、上記実施の形態における数値、材質などは例示的なものであり、適宜変更して実施することが可能である。
【産業上の利用可能性】
【００４７】
本発明のワイヤグリッド偏光子によれば、広帯域の波長領域において波長分散性が少なく、且つ高偏光度・高透過率であるワイヤグリッド偏光子を提供できる点で有用である。具体的には、液晶表示装置のような表示装置に配設した場合に、十分な色再現性やコントラストを実現することができる。
【図面の簡単な説明】
【００４８】
【図１】本発明の実施の形態に係るワイヤグリッド偏光子の概略断面斜視図である。
【図２】本発明の実施の形態に係るワイヤグリッド偏光子の他の例を示す概略断面斜視図である。
【図３】本発明の実施の形態に係るワイヤグリッド偏光子の他の例を示す概略断面斜視図である。
【図４】本発明のワイヤグリッド偏光子の製造方法を説明するための概略図である。
【図５】本発明の実施の形態に係るワイヤグリッド偏光子の他の例を示す概略断面図である。
【図６】本発明のワイヤグリッド偏光子の波長に対する透過率、偏光度の関係を示す図である。
【図７】比較例のワイヤグリッド偏光子の波長に対する透過率、偏光度の関係を示す図である。
【符号の説明】
【００４９】
１  基材
２  金属ワイヤ
２ａ  金属ワイヤ層
３  透明ワイヤ
３ａ  透明ワイヤ層
４ａ  レジスト層
４ｂ  パターンニングされたレジスト層
５  樹脂層
６  保護基材
ａ１  透明材料ワイヤの頂点部分
【図１】
2010145854.tif 000003
【図２】
2010145854.tif 000004
【図３】
2010145854.tif 000005
【図４】
2010145854.tif 000006
【図５】
2010145854.tif 000007
【図６】
2010145854.tif 000008
【図７】
2010145854.tif 000009